실시 예 3 의 생성물 과 유사 한 폴리에틸렌 생성물 을 유동층 반응기 에서 다시 제조 하 였 다 . 사용 된 촉매 의 제조 는 실시 예 2 에서 예시 한다 . 중합 반응기 에서 SGV 는 1 . 75 ft / s 이 었 다 . 반응기 온도 는 95 ℃ 부터 105 ℃ 까지 변경 하 였 다 . 반응기 압력 은 360 psig 이 었 다 . 에틸렌 분압 은 200 psi 로 유지 하 였 고 , 사이클 기체 내 수소 대 에틸렌 의 몰 비 는 0 . 05 이 었 다 . 1 - 헥 센 의 공급 률 을 조정 하 여 수지 밀도 가 0 . 938 내지 0 . 954 g / ㎤ 의 범위 인 다양 한 생성물 을 제조 하 였 다 . 생성물 의 유동 지수 는 8 내지 40 dg / 분 의 범위 이 었 다 . 이 들 생성물 의 제조 를 위한 촉매 상 의 DEAlE / Cr 비 는 5 . 1 내지 8 . 4 의 범위 이 었 다 . 반응기 에 산소 를 공급 하 지 않 았 다 .